(57)【特許請求の範囲】
【請求項１】
ロイコ染料および疎水性液体を芯物質として内包するマイクロカプセルとデキストリンを含有するマイクロカプセル層を支持体上に設けた感圧複写紙であって、
前記デキストリンが、固形分濃度３５重量％のデキストリンの水性スラリーを、ラピッドビスコアナライザー（Rapid Visco Analyzer：RVA）を用いて、０〜５分の５分間で９８℃まで昇温、５〜９分の４分間は９８℃に保持、９〜１２分の３分間で５０℃まで冷却、１２〜１６分の４分間は５０℃に保持という蒸煮条件で蒸煮したときに、蒸煮１６分後の粘度が７００ｍＰａ・ｓ以下である白色焙焼デキストリンである、上記感圧複写紙。
【請求項２】
前記デキストリンが、マイクロカプセル層の全固形分１００重量部に対して１〜５０重量部の量で含有されている、請求項１に記載の感圧複写紙。
【請求項３】
前記マイクロカプセルの壁膜材料が、メラミン−ホルムアルデヒド縮重合物またはウレタン・ウレア−イソシアネート縮重合物である、請求項１または２に記載の感圧複写紙。
【請求項４】
ロイコ染料および疎水性液体を芯物質として内包するマイクロカプセルとデキストリンとを含む塗料を支持体上に塗工することを含む、感圧複写紙の製造方法であって、
前記デキストリンが、固形分濃度３５重量％のデキストリンの水性スラリーを、ラピッドビスコアナライザー（Rapid Visco Analyzer：RVA）を用いて、０〜５分の５分間で９８℃まで昇温、５〜９分の４分間は９８℃に保持、９〜１２分の３分間で５０℃まで冷却、１２〜１６分の４分間は５０℃に保持という蒸煮条件で蒸煮したときに、蒸煮１６分後の粘度が７００ｍＰａ・ｓ以下である白色焙焼デキストリンである、上記製造方法。
【発明の詳細な説明】
【技術分野】
【０００１】
本発明は感圧複写紙に関し、特に発色能力と加圧汚染（不用意な加圧による発色）のバランスが良好な感圧複写紙に関するものである。
【背景技術】
【０００２】
感圧複写紙は、支持体上の片面に、無色または淡色の電子供与性ロイコ染料（以下、「ロイコ染料」ともいう。）を溶解または分散状態で含有する疎水性液体（以下、「カプセルオイル」ともいう。）を内包したマイクロカプセルを含む層を設けた「上用紙」、ロイコ染料と接触して発色するフェノール性化合物等の電子受容性顕色剤（以下、「顕色剤」ともいう。）を含む層を設けた「下用紙」、支持体の片面に前記マイクロカプセルを含む層、他方の面に前記顕色剤を含む層を設けた「中用紙」を適宜組み合わせたものや、支持体の片面に前記マイクロカプセルを含む層、他方の面に前記顕色剤を含む層を設けた「中用紙」を適宜組み合わせたものがある。
これらの感圧複写紙は、上用紙もしくは中用紙の前記マイクロカプセルを含む層（以下、「マイクロカプセル層」ということがある。）と、下用紙もしくは中用紙の前記顕色剤を含む層（以下、「顕色剤層」ということがある。）とが接するように組合わされて、上用紙の非塗工面（マイクロカプセル層を設けていない面）もしくは中用紙の顕色剤層面から筆圧、プリンターなどで加圧されると、マイクロカプセル層中のマイクロカプセルが破壊され、ロイコ染料を含有するカプセルオイルが下用紙もしくは中用紙の顕色剤層面に移行する。その結果、ロイコ染料と顕色剤が反応して、発色する。
また、支持体の同一面にマイクロカプセル層と顕色剤層を積層、又は同一層に前記マイクロカプセルと前記顕色剤を混在させた「セルフコンティンド紙」などがある。
【０００３】
上述の通り、感圧複写紙は加圧により発色し、情報記録が可能となるが、情報記録時以外に発色させないことが重要である。
一般的に、感圧複写紙は上用紙、中用紙、下用紙を順に丁合し、各種帳票を作製して保管される。この丁合の際に、感圧複写紙が丁合機（コレータ）に接触する、あるいは作製した帳票の梱包作業や輸送の際に、梱包機や荷台に接触するなどして、不用意な加圧により情報記録の前に感圧複写紙が発色してしまうことがある。
このような不用意な加圧による発色（以下、「加圧汚染」という。）は、記録した情報が不明瞭となってしまうという問題がある。
【０００４】
従来から加圧汚染を改善することが行われており、特許文献１、特許文献２には、セルロースからなる粉末や澱粉（小麦粉、馬鈴薯、ビーフフラワーなど）からなる粒子、ガラスビーズなどをマイクロカプセル層に配合する方法が開示されている。また、特許文献３にはマイクロカプセル壁膜にアクリルアミドなどをグラフトする方法が、特許文献４には特定のラテックスをマイクロカプセル層のバインダーとして使用する方法が開示されている。
また、特許文献５には、同一層に前記マイクロカプセルと前記顕色剤を混在させたセルフコンティンド紙の加圧汚染を改善するため、前記マイクロカプセルと前記顕色剤を混在させた層にポリアクリル酸ナトリウムを配合する方法が開示されている。
【先行技術文献】
【特許文献】
【０００５】
【特許文献１】特開昭５９−１８４６９５号公報
【特許文献２】特開昭６１−１６３８８８号公報
【特許文献３】特開昭６４−０３６４８１号公報
【特許文献４】特開平１−２３４２８９号公報
【特許文献５】特開平２−１１７８８１号公報
【発明の開示】
【発明が解決しようとする課題】
【０００６】
しかし、これらの従来の技術では、加圧汚染を改善しながら十分な発色能力を発揮させること、つまり、加圧汚染と発色能力のバランスを良好とすることはできなかった。
【０００７】
そこで、本発明は、発色能力と加圧汚染のバランスが良好である感圧複写紙を提供することを目的とする。
【課題を解決するための手段】
【０００８】
本発明者らは鋭意検討の結果、支持体上にマイクロカプセル層を設けた感圧複写紙において、該マイクロカプセル層にデキストリンを用いることにより、加圧汚染しにくく、かつ、発色能力も良好な感圧複写紙が得られることを見出し、本発明に至った。
即ち本発明は、支持体上にマイクロカプセル層を設けた感圧複写紙において、前記マイクロカプセル層がデキストリンを含有することを特徴とする。
また、マイクロカプセル層に用いるデキストリンとしては、固形分濃度３５重量％のデキストリンの水性スラリーを、ラピッドビスコアナライザー（Rapid Visco Analyzer：RVA）を用いて、０〜５分の５分間で９８℃まで昇温、５〜９分の４分間は９８℃に保持、９〜１２分の３分間で５０℃まで冷却、１２〜１６分の４分間は５０℃に保持という蒸煮条件で蒸煮したときに、蒸煮１６分後の粘度が７００ｍＰａ・ｓ以下であるようなデキストリンが好ましい。
これに限定されるものではないが、本発明は以下の発明を包含する。
（１）  ロイコ染料および疎水性液体を芯物質として内包するマイクロカプセルとデキストリンを含有するマイクロカプセル層を支持体上に設けた感圧複写紙。
（２）  前記デキストリンが、白色焙焼デキストリンである、（１）に記載の感圧複写紙。
（３）  前記デキストリンが、マイクロカプセル層の全固形分１００重量部に対して１〜５０重量部の量で含有されている、（１）または（２）に記載の感圧複写紙。
（４）  前記デキストリンが、固形分濃度３５重量％の前記デキストリンの水性スラリーを、ラピッドビスコアナライザー（Rapid Visco Analyzer：RVA）を用いて、０〜５分の５分間で９８℃まで昇温、５〜９分の４分間は９８℃に保持、９〜１２分の３分間で５０℃まで冷却、１２〜１６分の４分間は５０℃に保持という蒸煮条件で蒸煮したときに、蒸煮１６分後の粘度が７００ｍＰａ・ｓ以下であるデキストリンである、（１）〜（３）のいずれかに記載の感圧複写紙。
（５）  ロイコ染料および疎水性液体を芯物質として内包するマイクロカプセルとデキストリンとを含む塗料を支持体上に塗工することを含む、感圧複写紙の製造方法。
【発明の効果】
【０００９】
本発明によれば、発色能力と加圧汚染のバランスが良好である感圧複写紙を得ることができる。
【図面の簡単な説明】
【００１０】
【図１】図１は、各種澱粉系高分子の水性スラリー（固形分濃度３５重量％）をＲＶＡで分析した結果を示すグラフである。ここで、Ｓｔａｂｉｌｙｓ Ａ０３０およびＡ０４０は白色デキストリン（Ｒｏｑｕｅｔｔｅ社製）、Ｅｔｈｙｌｅｘ２００５はヒドロキシエチルエーテル化澱粉（Ｓｔａｌｅｙ社製)である。
【発明を実施するための形態】
【００１１】
以下、本発明の実施の形態について説明する。
本発明は、感圧複写紙のマイクロカプセル層にデキストリンを含有させることにより、発色能力と加圧汚染のバランスが良好である感圧複写紙を得ることができる。
【００１２】
デキストリン
本発明においてデキストリンとは、澱粉を加水分解して得られる澱粉系高分子であり、α-グルコースがグリコシド結合によって重合しており、糊精（こせい）とも呼ばれる。通常の澱粉は分子量が大きいが、デキストリンは澱粉の加水分解の工程で生ずる中間生成物であり、澱粉と比較して分子量が小さい。本発明に用いるデキストリンの分子量は、例えば１０００〜１０万程度である。
本発明のデキストリンとしては、焙焼デキストリンを好適に用いることができる。焙焼デキストリンは酸を加えて乾熱で焼いて生成したデキストリンであり、白色デキストリン、黄色デキストリン、ブリティッシュガムなどの種類がある。本発明では、紙の白色度の観点から白色デキストリンの使用が特に好ましい。
本発明において、蒸煮一定時間後の粘度が極めて低いデキストリンを用いることが好ましい。具体的には、固形分濃度３５重量％のデキストリンの水性スラリーを、ラピッドビスコアナライザー（Rapid Visco Analyzer：RVA）を用いて、０〜５分の５分間で９８℃まで昇温、５〜９分の４分間は９８℃に保持、９〜１２分の３分間で５０℃まで冷却、１２〜１６分の４分間は５０℃に保持という蒸煮条件で蒸煮したときに、蒸煮１６分後における蒸煮液の粘度が７００mPa・ｓ以下であるデキストリンを、特に好ましく使用することができる。
本発明において、マイクロカプセル層が含有するデキストリンの配合量は、マイクロカプセル層の全固形分１００重量部に対して１〜５０重量部であることが好ましく、３〜３０重量部であることがより好ましく、５〜２０重量部であることがさらに好ましい。
【００１３】
本発明において、所望の効果を阻害しない範囲で、デキストリンと各種バインダーを併用することができる。例えば、併用できるバインダーとしては、完全ケン化ポリビニルアルコール、部分ケン化ポリビニルアルコール、アセトアセチル化ポリビニルアルコール、カルボキシル変性ポリビニルアルコール、アマイド変性ポリビニルアルコール、スルホン酸変性ポリビニルアルコール、ブチラール変性ポリビニルアルコール、オレフィン変性ポリビニルアルコール、ニトリル変性ポリビニルアルコール、ピロリドン変性ポリビニルアルコール、シリコーン変性ポリビニルアルコール、その他の変性ポリビニルアルコール、ヒドロキシエチルセルロース、メチルセルロース、エチルセルロース、カルボキシメチルセルロース、スチレン−無水マレイン酸共重合体、スチレン−ブタジエン共重合体並びにエチルセルロース、アセチルセルロースのようなセルロース誘導体、カゼイン、アラビヤゴム、酸化澱粉、エーテル化澱粉、ジアルデヒド澱粉、エステル化澱粉、ポリ塩化ビニル、ポリ酢酸ビニル、ポリアクリルアミド、ポリアクリル酸エステル、ポリビニルブチラール、ポリスチロースおよびそれらの共重合体、ポリアミド樹脂、シリコーン樹脂、石油樹脂、テルペン樹脂、ケトン樹脂、クマロン樹脂などを例示することができる。これらの高分子物質は水、アルコール、ケトン類、エステル類、炭化水素などの溶剤に溶かして使用するほか、水又は他の媒体中に乳化又はペースト状に分散した状態で使用し、要求品質に応じて併用することもできる。
本発明において、デキストリンと各種バインダーを併用する場合、デキストリンの配合量は、マイクロカプセル層が含有する全バインダー（デキストリンと各種バインダーの合計）１００重量部に対して、５〜１００重量部であることが好ましく、５０〜１００重量部であることがより好ましい。
【００１４】
マイクロカプセル
本発明の感圧複写紙は、マイクロカプセル層にマイクロカプセルを含有する。本発明のマイクロカプセルで使用される各種材料として、マイクロカプセルの壁膜材料、ロイコ染料、カプセルオイルなどを例示することができる。また、本発明のマイクロカプセル層で使用される各種材料として、前述の各種バインダー、ステー剤、増粘剤などその他の添加剤を例示することができる。
【００１５】
本発明においては、マイクロカプセルの壁膜材料として、従来の感圧あるいは感熱記録紙の分野で公知のものはすべて使用可能であり、特に制限されるものではないが、メラミン−ホルムアルデヒド縮重合物、またはウレタン・ウレア−イソシアネート縮重合物を壁膜材料とすることが好ましい。
【００１６】
また、ロイコ染料は、従来の感圧あるいは感熱記録紙の分野で公知のものはすべて使用可能であり、特に制限されるものではない。
青染料として使用できるものとして、例えば、３，３−ビス（ｐ−ジメチルアミノフェニル）−６−ジメチルアミノフタリド、３-(４−ジエチルアミノフェニル)−３−（１−エチル−２−メチル−３−インドリル）フタリド、３−（４−ジエチルアミノ−２−エトキシフェニル）−３−（１−エチル−２−メチル−３−インドリル）フタリド、３−（４−ジエチルアミノ−２−エトキシフェニル）−３−（１−エチル−２−メチル−３−インドリル）−４−アザフタリド、３−（４−ジエチルアミノ−２−エトキシフェニル）−３−（１−ｎ−オクチル−２−メチル−３−インドリル）−４−アザフタリド、N-n-ブチル−３−[４,４'−ビス(N−メチルアニリノ)ベンズヒドリル]カルバゾール等が挙げられる。
黒染料として使用できるものとして、例えば、２−アニリノ−３−メチル−６−ジエチルアミノフルオラン、２−アニリノ−３−メチル−６−ジ−ｎ−ブチルアミノフルオラン、２−アニリノ−３−メチル−６−ジ−ｎ−アミルアミノフルオラン、２−アニリノ−３−メチル−６−(N−メチル−N−ｎ−プロピルアミノ)フルオラン、２−アニリノ−３−メチル−６−(N−エチル−N−イソブチルアミノ)フルオラン、２−アニリノ−３−メチル−６−(N−エチル−N−イソアミルアミノ)フルオラン、２−アニリノ−３−メチル−６−(N−シクロヘキシル−N−メチルアミノ)フルオラン、２−アニリノ−３−メチル−６−[N−エチル−N−(３−エトキシプロピル)アミノ]フルオラン、２−アニリノ−３−メチル−６−(N−エチル−４−メチルアニリノ)フルオラン、２−(３−トリフルオロメチルアニリノ)−６−ジエチルアミノフルオラン、３，７−ビスジメチルアミノベンゾイルフェノチアジン、３−Ｎ−エチルーＮ―イソアミルアミノ）−６−メチルー７−アニリノフルオラン等が挙げられる。
【００１７】
ロイコ染料を溶解または分散状態で含有するカプセルオイルとしては、例えば、フェニルキシリルエタン、ジアリールエタン、ジイソプロピルナフタレン、モノイソプロピルビフェニル、イソブチルビフェニル、部分水素添加ターフェニル、塩素化パラフィン、飽和炭化水素、フタル酸エステルなどが使用できる。
【００１８】
さらに、マイクロカプセルが破壊されないように保護するために、ステー剤をマイクロカプセル層に含有させることが好ましい。本発明に使用されるステー剤としては、例えば、澱粉粒、セルロース繊維、天然高分子の微粒子などが挙げられる。ステー剤の粒子径はマイクロカプセルの粒子径の１．５〜４倍のものが好ましい。１．５倍より小さいとステー剤による保護が十分でないことがある。また、４倍より大きいと、ステー剤による保護が過剰となり、発色能力が低下することがある。
【００１９】
本発明のマイクロカプセルは、例えば、コアセルベーション法、界面重合法、in-situ法など、公知の方法で作製することができる。本発明で用いられるロイコ染料は、カプセルオイルに溶解または分散した状態で芯物質としてマイクロカプセルに内包される。
【００２０】
加圧汚染
本発明で、加圧汚染に対する耐性は、上用紙と下用紙を重ねて一定の圧力（例えば２０ｋｇ／ｃｍ２）を加え、破壊されたマイクロカプセルの芯物質（カプセルオイルに溶解または分散したロイコ染料）が下用紙の記録面（顕色剤層面）を発色させることにより確認できる。
一般に、マイクロカプセルの粒子径（平均粒子径）が同じであっても、マイクロカプセルの粒子径分布が広いと、粒子径分布が狭い場合と比較して、ステー剤よりも粒子径の大きいマイクロカプセルが相対的に多くなる。このステー剤よりも粒子径の大きいマイクロカプセルは、ステー剤による保護が十分でないため情報記録時より弱い加圧、すなわち、輸送の際の梱包機や荷台に接触するなどでの不用意な加圧でも破壊されやすい。そのため、マイクロカプセルの粒子径分布が広いと、分布が狭い場合と比較して加圧汚染が劣る傾向が見られる。
【００２１】
感圧複写紙の製造
一つの態様において、本発明は、感圧複写紙の製造方法である。すなわち、本発明の感圧複写紙の製造方法は、マイクロカプセルとデキストリンを少なくとも含む塗料を支持体上に塗工してマイクロカプセル層を設けることを含む。
マイクロカプセル層は、マイクロカプセルとデキストリンを少なくとも含んでおり、さらに、バインダー、ステー剤、増粘剤などその他の添加剤を必要に応じて配合してもよい。マイクロカプセル層は、このような成分を含有する塗工液を調製し、上質紙、再生紙、塗工紙、あるいは合成紙、プラスチックフィルム等のシート状物からなる支持体に塗工、乾燥することで形成される。
【００２２】
マイクロカプセル層塗工液の塗工方法としては、例えば、ロールコート法、エアナイフコート法、ベントブレードコート法、カーテンダイコート法、グラビアコート法等の従来公知の塗工方法を使用できる。これらに限定されるものではないが、エアナイフコート法は、ブレードなどを押し付けて塗工液を掻き取る方法と比較して、塗工時にマイクロカプセルが破壊されにくいため好ましい。マイクロカプセル層の固形塗工量は、例えば１〜５ｇ／ｍ２程度とすることができる。
【実施例】
【００２３】
以下に、本発明をより一層明確に説明するため実施例及び比較例を挙げるが、本発明はこれらの実施例に限定されるものではない。なお、実施例の部及び％は、特にことわらない限り重量部及び重量％を表す。
（感圧複写紙の製造）
実施例１
アニオン性水溶性高分子（商品名：ＪＰ−０５、日本酢ビ社製、固形分１５％）５０部を水６５部で稀釈溶解した。別にフェニルキシリルエタンを主成分とするカプセルオイル（商品名：ハイゾールＳＡＳ−２９６、新日本石油化学社製）１００部に、ロイコ染料としてクリスタルバイオレット４部を加えて、１０５℃に加熱攪拌しながら溶解して、芯物質を得た。室温まで冷却し、先に調整したアニオン性水溶性高分子を含む水溶液と混合し、次いでホモミキサーＭ型（特殊機化製）を用いて、回転数１００００ｒｐｍで３分間攪拌し、平均粒径５．６μｍの安定した乳化物を得た。次に、メラミン２０部と３７％ホルムアルデヒド２３．５部とを水７０部に添加した後、７０℃、２０分間攪拌して、上記の乳化物に添加した。この乳化物を加熱してから、７５℃で２時間カプセル膜形成反応を続けた後、反応を終了させ、固形分３５％のカプセルスラリーを得た。
次いで、上記カプセルスラリー１００部、デキストリンスラリー（白色デキストリン、商品名：ＳｔａｂｉｌｙｓＡ０３０、Ｒｏｑｕｅｔｔｅ社製、固形分３５％：蒸煮１６分後の１６０ｒ．ｐ．ｍでのＲＶＡ粘度３８０ｍＰａ・ｓ）２０部、ステー剤（澱粉粒子：平均粒子径２０μｍ）５０部からなる配合物を撹拌分散して、マイクロカプセル層用塗工液を調製した。
次いで、マイクロカプセル層用塗工液を、坪量が４０ｇ／ｍ２の上質紙上に、固形塗工量が２ｇ／ｍ２となるよう、エアナイフコーターで塗工、乾燥して感圧複写紙を得た。
実施例２
デキストリンスラリー２０部の代わりに、デキストリンスラリー１８部および完全ケン化ポリビニルアルコール（商品名：ＰＶＡ１１７、クラレ社製)水溶液（固形分１０％）７部を配合した以外は、実施例1と同様にして感圧複写紙を得た。
実施例３
デキストリンスラリー２０部の代わりに、デキストリンスラリー８部および完全ケン化ポリビニルアルコール（商品名：ＰＶＡ１１７、クラレ社製)水溶液（固形分１０％）４２部を配合した以外は、実施例1と同様にして感圧複写紙を得た。
実施例４
デキストリンスラリーを３０部とした以外は、実施例1と同様にして感圧複写紙を得た。
実施例５
デキストリンスラリー２０部の代わりに、デキストリンスラリー５部および完全ケン化ポリビニルアルコール（商品名：ＰＶＡ１１７、クラレ社製)水溶液（固形分１０％）５２．５部を配合した以外は、実施例1と同様にして感圧複写紙を得た。
比較例１
デキストリンスラリー２０部の代わりに、完全ケン化ポリビニルアルコール（商品名：ＰＶＡ１１７、クラレ社製）水溶液（固形分１０％）７０部を配合した以外は、実施例１と同様にして感圧複写紙を得た。
比較例２
デキストリンスラリー２０部の代わりに、ＳＢＲ（商品名：Ｎｉｐｏｌ  ＬＸ４０７Ｆ、日本ゼオン社製、固形分４８％）１４．６部を配合した以外は、実施例１と同様にして感圧複写紙を得た。
比較例３
デキストリンスラリー２０部の代わりに、ＮＢＲ（商品名：Ｎｉｐｏｌ  １５７１Ｈ、日本ゼオン社製、固形分４８％）１４．６部を配合した以外は、実施例１と同様にして感圧複写紙を得た。
【００２４】
（感圧複写紙の評価）
実施例１〜５および比較例１〜３で作成した感圧複写紙を以下のように評価した。
発色能力
市販の下用紙ＮＷ４０Ｂ（日本製紙)の顕色剤層面の上に、作製した感圧複写紙のマイクロカプセル層面を重ね合わせ、ドットインパクトプリンター（エプソン社製）で全面に印字して、１時間後の発色濃度をハンター白色度計（アンバーフィルター使用）で測定した。値が小さい程発色能力が高い。
加圧汚染
市販の下用紙ＮＷ４０Ｂ（日本製紙)の顕色剤層面の上に、作製した感圧複写紙のマイクロカプセル層面を重ね合わせ、２０ｋｇ／ｃｍ2で３０秒間加圧した。加圧処理直後の発色濃度と加圧処理前の白紙部の濃度をハンター白色度計（アンバーフィルター使用）で測定し、以下の数値を基準にして評価を行った。
加圧汚染（％）＝（加圧処理前の白紙部の濃度）−（加圧処理直後の発色濃度）
○：加圧汚染が１０％未満
×：加圧汚染が１０％以上
【表１】
0005925531.tif 000002
表１に評価結果を示す。表１に示されるように、本発明の感圧複写紙は発色能力と加圧汚染のバランスが良好である。
【図１】
0005925531.tif 000003